(57)【特許請求の範囲】
【請求項１】
Ａ）有機又は無機の担体、
Ｂ）少なくとも１種の、式ＩＩＩｂ
0004245667.tif 000016
［上記式ＩＩＩｂにおいて、
Ｍは、チタン、ジルコニウム、又はハフニウムを表し、
Ｘが、フッ素、塩素、臭素、ヨウ素、水素、Ｃ1〜Ｃ10アルキル、Ｃ6〜Ｃ15アリール、アルキルの炭素原子数が１〜１０で且つアリールの炭素原子数が６〜２０であるアルキルアリール、−ＯＲ10又は−ＮＲ10Ｒ11を表し、
上記Ｒ10及びＲ11が、Ｃ1〜Ｃ10アルキル、Ｃ6〜Ｃ15アリール、アルキルアリール、アリールアルキル、フルオロアルキル又はフルオロアリール｛それぞれアルキルの炭素原子数が１〜１０で且つアリールの炭素原子数が６〜２０である｝を表し、
ｎが２を表し、
Ｒ5〜Ｒ9が、水素、Ｃ1〜Ｃ10アルキル、置換基としてＣ1〜Ｃ10アルキルを有していても良い５〜７員のシクロアルキル、Ｃ6〜Ｃ15アリール又はアリールアルキル（但し、隣接する２個の基が合体して、炭素原子数４〜１５の飽和又は不飽和環式基を形成しても良い）又はＳｉ（Ｒ12）3を表し、
上記Ｒ12が、Ｃ1〜Ｃ10アルキル、Ｃ3〜Ｃ10シクロアルキル又はＣ6〜Ｃ15アリールを表し、
Ｒ13〜Ｒ17が、水素、Ｃ1〜Ｃ10アルキル、置換基としてＣ1〜Ｃ10アルキルを有していても良い５〜７員のシクロアルキル、Ｃ6〜Ｃ15アリール又はアリールアルキル（但し、隣接する２個の基が合体して、炭素原子数４〜１５の飽和又は不飽和環式基を形成しても良い）又はＳｉ（Ｒ18）3を表し、
上記Ｒ18が、Ｃ1〜Ｃ10アルキル、Ｃ6〜Ｃ15アリール又はＣ3〜Ｃ10シクロアルキルを表す］
で表されるメタロセン錯体、
Ｃ）オリゴマー性酸化アルミニウム化合物、
Ｄ）少なくとも１種の、式Ｉ：
0004245667.tif 000017
で表されるホウ素化合物、又は
式ＩＩ：
0004245667.tif 000018
で表される環式ホウ素化合物、又は
化合物Ｉ及びＩＩの混合物、
［上記式Ｉ及びＩＩにおいて、
Ｒ1〜Ｒ4が、それぞれ置換基としてハロゲン原子、Ｃ6〜Ｃ15アリール及び／又はＣ1〜Ｃ10アルコキシを有していても良いＣ1〜Ｃ20アルキル、
置換基としてハロゲン原子、Ｃ1〜Ｃ10アルキル及び／又はＣ1〜Ｃ10アルコキシを有していても良いＣ4〜Ｃ7シクロアルキル、
置換基としてハロゲン原子、Ｃ1〜Ｃ10アルキル及び／又はＣ6〜Ｃ15アリールを有していてもよいＣ1〜Ｃ10アルコキシ又はアルキルスルフィド、
置換基としてハロゲン原子、Ｃ1〜Ｃ10アルキル、Ｃ1〜Ｃ10ハロアルキル、Ｃ4〜Ｃ10シクロアルキル、Ｃ6〜Ｃ15アリール、Ｃ1〜Ｃ10アルケニル、アミノ、モノアルキルアミノ若しくはジアルキルアミノ、ニトロ、ホルミル、アセトアミド、及び／又はＣ1〜Ｃ10アルコキシを有していても良いＣ6〜Ｃ15アリール、
１個〜３個の酸素、硫黄及び／又は窒素原子を環に有し、且つ置換基としてハロゲン原子、Ｃ6〜Ｃ15アリール、さらにＣ3〜Ｃ15複素環、及び／又はＣ1〜Ｃ10アルキルを有していても良い飽和若しくは不飽和のＣ3〜Ｃ15複素環、
を表し、
さらに上記に定義されたＲ1〜Ｒ4が、付加的に１個〜３個の別のＢ（ＯＲ’）（ＯＲ”）基、或いはＲ1〜Ｒ4が芳香族環を含む場合、これがメタロセン系の一部であり、
上記Ｒ’及びＲ”が、同一又は異なってもよく、それぞれ水素又はＣ1〜Ｃ10アルキルを表す。］及び
付加成分Ｅ）として、式ＶＩ：
Ｍ2（Ｒ26）r（Ｒ27）s（Ｒ28）t  ＶＩ
［但し、Ｍ2がアルカリ金属、アルカリ土類金属、ホウ素、又はアルミニウムであり、
Ｒ26が、水素、Ｃ1〜Ｃ10アルキル、Ｃ6〜Ｃ15アリール、アルキルアリール、又はアリールアルキル（それぞれアルキル基の炭素原子数が１〜１０であり、アリール基の炭素原子数が６〜２０である）を表し、
Ｒ27及びＲ28が、水素、ハロゲン、Ｃ1〜Ｃ10アルキル、Ｃ6〜Ｃ15アリール、アルキルアリール、アリールアルキル又はアルコキシ（それぞれアルキル基の炭素原子数が１〜１０であり、アリール基の炭素原子数が６〜２０である）を表し、
ｒが１〜３の整数を表し、そして
ｓ及びｔが０〜２の整数を表し、且つ合計（ｒ＋ｓ＋ｔ）がＭ2の原子価である。］
で表される金属化合物、
を含むＣ2〜Ｃ12アルカ−１−エンを重合させるための触媒組成物の製造方法であって、
まず成分Ａ）、Ｂ）及びＣ）を一緒にし、その後式Ｉ又はＩＩのホウ素化合物或いはＩ及びＩＩの混合物を添加することを特徴とする方法。
【請求項２】
担体Ａ）が、酸化珪素、酸化アルミニウム、酸化チタン又は周期表第Ｉ又はＩＩ主族の金属の酸化物である請求項１に記載の方法。
【請求項３】
担体Ａ）が、シリカゲル（ＳｉＯ2）である請求項２に記載の方法。
【請求項４】
オリゴマー性の酸化アルミニウム化合物Ｃ）のアルミニウムの、メタロセン錯体Ｂ）の周期表第ＩＶ又はＶ族の遷移金属に対する原子比が、１０：１〜１０6：１の範囲にある請求項１〜３のいずれかに記載の方法。
【請求項５】
ホウ素化合物Ｄ）のホウ素の、オリゴマー性の酸化アルミニウム化合物Ｃ）のアルミニウムに対する原子比が、１０-4：１〜１：１の範囲にある請求項１〜４のいずれかに記載の方法。
【請求項６】
請求項１〜５のいずれかに記載された方法により得られる触媒組成物を、Ｃ2〜Ｃ12アルカ−１−エンの重合体又は共重合体を製造するために使用する方法。
【請求項７】
Ｃ2〜Ｃ12アルカ−１−エンの重合体又は共重合体を、−５０〜３００℃の温度、０．５〜３０００バールの圧力で、請求項１〜５のいずれかに記載された方法により得られる触媒組成物を用いて製造する方法。
【請求項８】
重合を、懸濁状態又は気相で実施する請求項７に記載の方法。
【請求項９】
Ｃ2〜Ｃ12アルカ−１−エンとして、エチレンを、得られるポリマーのエチレン含有量が少なくとも５０モル％となるように使用する請求項７又は８に記載の方法。
【請求項１０】
Ｃ2〜Ｃ12アルカ−１−エンとして、プロピレンを、得られるポリマーのプロピレン含有量が少なくとも５０モル％となるように使用する請求項７又は８に記載の方法。
【発明の詳細な説明】
本発明は、Ａ）有機又は無機の担体、
Ｂ）少なくとも１種のメタロセン錯体、
Ｃ）オリゴマー性酸化アルミニウム化合物、及び
Ｄ）少なくとも１種の、式Ｉ：
0004245667.tif 000002
で表されるホウ素化合物、又は
式II：
0004245667.tif 000003
で表される環式ホウ素化合物、又は
化合物Ｉ及びIIの混合物
［上記式Ｉ及びIIにおいて、
Ｒ1〜Ｒ4が、それぞれ置換基としてハロゲン原子、Ｃ6〜Ｃ15アリール及び／又はＣ1〜Ｃ10アルコキシを有していても良いＣ1〜Ｃ20アルキル、
置換基としてハロゲン原子、Ｃ1〜Ｃ10アルキル及び／又はＣ1〜Ｃ10アルコキシを有していても良いＣ4〜Ｃ7シクロアルキル、
置換基としてハロゲン原子、Ｃ1〜Ｃ10アルキル及び／又はＣ6〜Ｃ15アリールを有していても良いＣ1〜Ｃ10アルコキシ又はアルキルスルフィド、
置換基としてハロゲン原子、Ｃ1〜Ｃ10アルキル、Ｃ1〜Ｃ10ハロアルキル、Ｃ4〜Ｃ10シクロアルキル、Ｃ6〜Ｃ15アリール、Ｃ1〜Ｃ10アルケニル、アミノ、モノアルキルアミノ若しくはジアルキルアミノ、ニトロ、ホルミル、アセトアミド、及び／又はＣ1〜Ｃ10アルコキシを有していても良いＣ6〜Ｃ15アリール、
１個〜３個の酸素、硫黄及び／又は窒素原子を環に有し、且つ置換基としてハロゲン原子、Ｃ1〜Ｃ10アルキル及び／又はＣ6〜Ｃ15アリールを有していても良い飽和若しくは不飽和のＣ3〜Ｃ15複素環、
を表し、
さらに上記に定義されたＲ1〜Ｒ4が、付加的に１個〜３個の別のＢ（ＯＲ’）（ＯＲ”）基、或いはＲ1〜Ｒ4が芳香族環を含む場合、これがメタロセン組成物の一部であり、
上記Ｒ’及びＲ”が、同一又は異なってもよく、それぞれ水素又はＣ1〜Ｃ10アルキルを表す。］
を含むＣ2〜Ｃ12アルカ−１−エンを重合させるための触媒組成物に関する。
本発明は、更に、このような触媒組成物を製造する方法、Ｃ2〜Ｃ12アルカ−１−エンの重合体（ポリマー）の製造へのこのような触媒組成物の使用、これらの触媒組成物を用いてポリマーを製造する方法、こうして得られるポリマー、及びフィルム、繊維及び成形体を製造するためにポリマーの使用に関する。
メタロセン触媒を、アルカ−１−エンの懸濁又は気相法による重合に使用できるように、それらは担持形態でなければならない。オリゴマー性酸化アルミニウム化合物、例えばメチルアルミノキサン（ＭＡＯ）で活性化されたメタロセンを担体に適用する方法が、例えばＥＰ−Ａ２０６７９４，ＥＰ−Ａ２５０６００及びＷＯ９５／０７９３９に記載されている。
こうして得られる担持触媒組成物は、懸濁状態（ＤＥ−Ａ４３４４６７２）又は気相法（ＥＰ−Ａ３２３７１６）で使用することができる。しかしながら、高い生産性を約束するためには、これらの触媒組成物は高価なメチルアルミノキサンを高含有量で有する必要がある。このような経済的不利は別にしても、高いアルミノキサン含有量により、ポリマー生成物中のアルミニウム残渣の含有量が高くなり、加工時への悪影響があること、或いはポリマーを精製するために複雑な工程が必要となることにもなる。
ＷＯ９３／１６１１６には、プロピレンの溶液重合に添加剤として環式ホウ素−酸素化合物を使用することが記載されている。これらの化合物の添加により、メタロセン／ＭＡＯ触媒組成物の活性を３倍にすることができる。
アルミノキサンとボロキサン（boroxane）とを反応させる固体助触媒の製造が、ＥＰ−Ａ６１２７５３及びＵＳ−Ａ５４１１９２５に記載されている。ＵＳ−Ａ５４８０８４８には、酸のＨ原子の無い有機ホウ素と、アルミノキサンを反応させ類似の固体触媒を製造する方法を教示している。ボロキサン含有助触媒はまたＥＰ−Ａ６８３１７９に記載されている。さらにまた、ホウ酸を類似の助触媒を得るために使用することもできる（ＵＳ−Ａ５４１４１８０及びＵＳ−Ａ５４４９６５０）。
しかしながら、これらの文献には、不活性材料に担持された触媒組成物を用いる重合について何等述べられていない。それにも拘わらず、担持触媒組成物の性質は、当該技術者に知られているように、溶液における性質とは屡々かけ離れたものである。それは、製造されたポリマーのモルホロジーが適当な担体材料の選択により正確に設定することができ、そしてこれらの触媒組成物を、懸濁又は気相法等の粒子形成法において使用した場合に大きな利点をもたらすとの挙動によるものである。
本発明の目的は、高い生産性をもたらす、アルカ−１−エンの重合のための不活性材料で担持された触媒組成物を開発することにある。このような組成物は、反応器の汚染が無く、例えば攪拌機及び反応器壁の付着物が無く、良好なモルホロジーを有するポリマーを与える。
本発明者等は、上記目的が、Ｃ2〜Ｃ12アルカ−１−エンを重合させるための冒頭に定義した触媒組成物により達成されることを見出した。また、本発明者等は、これの製造方法、Ｃ2〜Ｃ12アルカ−１−エンのポリマー（重合体、共重合体）の製造へのこのような触媒組成物の使用、これらの触媒組成物を用いてポリマーを製造する方法、こうして得られるポリマー、及びフィルム、繊維及び成形体を製造するためにポリマーの使用も見出した。
本発明の触媒組成物は、有機又は無機の担体を成分Ａ）として含む。使用される担体材料は、０．１〜１０００μｍの粒径、好ましくは１０〜３００μｍ、特に３０〜７０μｍの粒径を有する微粒子担体であることが好ましい。特定の有機担体材料の例としては、微粒子ポリマー、例えば微粒子ポリエチレン、微粒子ポリプロピレンである。好適な無機の担体材料としては、例えば酸化アルミニウム、二酸化珪素、二酸化チタン又はこれらの混合酸化物、燐酸アルミニウム又は塩化マグネシウムを挙げることができる。式ＳｉＯ2・ａＡｌ2Ｏ3（ａが０〜２の範囲、好ましくは０〜０．５である）で表されるシリカゲルを用いることが好ましい。この担体粒子は顆粒状又は噴霧乾燥の微粒状で使用することができる。この種の生成物は市販品、例えばシリカゲル３３２（Grace社製）又はＥＳ７０Ｘ（Crosfield社製）がある。
担体、即ち成分Ａ）の量は、メタロセン錯体、即ち成分Ｂ）に対して５０〜９９．９重量％の範囲が好ましい。
成分Ｂ）として、本発明の触媒組成物は、１種以上のメタロセン錯体を含む。特に有用なメタロセン錯体は式IIIで表されるものである。
0004245667.tif 000004
［但し、Ｍが、チタン、ジルコニウム、ハフニウム、バナジウム、ニオブ又はタンタル、或いは周期表第III族の遷移元素、或いはランタニドを表し、
Ｘが、フッ素、塩素、臭素、ヨウ素、水素、Ｃ1〜Ｃ10アルキル、Ｃ6〜Ｃ15アリール、アルキルの炭素原子数が１〜１０で且つアリールの炭素原子数が６〜２０であるアルキルアリール、−ＯＲ10又は−ＮＲ10Ｒ11を表し、
ｎが１、２又は３を表し、且つｎがＭの原子価から２を引いた値であり；
上記Ｒ10及びＲ11が、Ｃ1〜Ｃ10アルキル、Ｃ6〜Ｃ15アリール、アルキルアリール、アリールアルキル、フルオロアルキル又はフルオロアリール｛それぞれアルキルの炭素原子数が１〜１０で且つアリールの炭素原子数が６〜２０である｝を表し、
Ｒ5〜Ｒ9が、水素、Ｃ1〜Ｃ10アルキル、置換基としてＣ1〜Ｃ10アルキルを有していても良い５〜７員のシクロアルキル、Ｃ6〜Ｃ15アリール又はアリールアルキル（但し、隣接する２個の基が合体して、炭素原子数４〜１５の飽和又は不飽和環式基を形成しても良い）又はＳｉ（Ｒ12）3を表し、
上記Ｒ12が、Ｃ1〜Ｃ10アルキル、Ｃ3〜Ｃ10シクロアルキル又はＣ6〜Ｃ15アリールを表し、
Ｚが、Ｘ又は
0004245667.tif 000005
｛但し、Ｒ13〜Ｒ17が、水素、Ｃ1〜Ｃ10アルキル、置換基としてＣ1〜Ｃ10アルキルを有していても良い５〜７員のシクロアルキル、Ｃ6〜Ｃ15アリール又はアリールアルキル（但し、隣接する２個の基が合体して、炭素原子数４〜１５の飽和又は不飽和環式基を形成しても良い）又はＳｉ（Ｒ18）3を表し、
上記Ｒ18が、Ｃ1〜Ｃ10アルキル、Ｃ6〜Ｃ15アリール又はＣ3〜Ｃ10シクロアルキルを表す。｝
を表し、
又はＲ8とＺが合体して−Ｒ19−Ａ−を形成しても良く、
上記Ｒ19が、
0004245667.tif 000006
＝ＢＲ20、＝ＡｌＲ20、−Ｇｅ−、−Ｓｎ−、−Ｏ−、−Ｓ−、＝ＳＯ、＝ＳＯ2、＝ＮＲ20、＝ＣＯ、＝ＰＲ20又は＝Ｐ（Ｏ）Ｒ20を表し、
上記Ｒ20、Ｒ21及びＲ22が、同一又は異なっていても良く、それぞれ水素、ハロゲン、Ｃ1〜Ｃ10アルキル、Ｃ1〜Ｃ10フルオロアルキル、Ｃ6〜Ｃ10フルオロアリール、Ｃ6〜Ｃ10アリール、Ｃ1〜Ｃ10アルコキシ、Ｃ2〜Ｃ10アルケニル、Ｃ7〜Ｃ40アリールアルキル、Ｃ8〜Ｃ40アリールアルケニル又はＣ7〜Ｃ40アルキルアリールを表すか、或いは２個の隣接基がそれらに結合する原子と共に炭素原子数４〜１５の飽和若しくは不飽和の環を形成し、
Ｍ1が、珪素、ゲルマニウム又は錫を表し、
Ａが、−Ｏ−、−Ｓ−、
0004245667.tif 000007
｛但し、Ｒ23が、Ｃ1〜Ｃ10アルキル、Ｃ6〜Ｃ15アリール、Ｃ3〜Ｃ10シクロアルキル、Ｃ7〜Ｃ18アルキルアリール又はＳｉ（Ｒ24）3を表し、
上記Ｒ24が、水素、Ｃ1〜Ｃ10アルキル、置換基としてＣ1〜Ｃ4アルキルを有しても良いＣ6〜Ｃ15アリール又はＣ3〜Ｃ10シクロアルキルを表す。｝
を表し、
或いはＲ8及びＲ16が合体して、−Ｒ19−を形成しても良い。］
式IIIのメタロセン錯体の内、好ましいものは下記の化合物IIIa、IIIb、IIIc、IIIdである：
0004245667.tif 000008
上記基Ｘは、同一でも、異なっていても良いが、同一であることが好ましい。
式IIIaで表される化合物の中で、特に好ましくは、
Ｍが、チタン、ジルコニウム又はハフニウムを表し、
Ｘが、塩素、Ｃ1〜Ｃ4アルキル又はフェニルを表し、
ｎが２を表し、そして
Ｒ5〜Ｒ9が、水素又はＣ1〜Ｃ4アルキルを表す場合の化合物である。
式IIIbで表される化合物の中で、特に好ましくは、
Ｍが、チタン、ジルコニウム又はハフニウムを表し、
Ｘが、塩素、Ｃ1〜Ｃ4アルキル又はフェニルを表し、
ｎが２を表し、
Ｒ5〜Ｒ9が、水素、Ｃ1〜Ｃ4アルキル又はＳｉ（Ｒ12）3を表し、そして
Ｒ13〜Ｒ17が、水素、Ｃ1〜Ｃ4アルキル又はＳｉ（Ｒ18）3を表す場合の化合物である。
式IIIbで表される特に好適な化合物は、シクロペンタジエニル基が同一である場合のものである。
特に好ましい化合物の例としては；
ビス（シクロペンタジエニル）ジルコニウムジクロリド、
ビス（ペンタメチルシクロペンタジエニル）ジルコニウムジクロリド、
ビス（メチルシクロペンタジエニル）ジルコニウムジクロリド、
ビス（エチルシクロペンタジエニル）ジルコニウムジクロリド、
ビス（ｎ−ブチルシクロペンタジエニル）ジルコニウムジクロリド、及び
ビス（トリメチルシリルシクロペンタジエニル）ジルコニウムジクロリド、そして更に対応するジメチルジルコニウム化合物を挙げることができる。
式IIIcの特に好適な化合物は、
Ｒ5及びＲ13が、同一であり、そして水素又はＣ1〜Ｃ10アルキルを表し、
Ｒ9及びＲ17が、同一であり、そして水素、又はメチル、エチル、イソプロピル又はｔｅｒｔ−ブチルを表し、
Ｒ7及びＲ15が、Ｃ1〜Ｃ4アルキルを表し、そして
Ｒ6及びＲ14が、水素を表すか、
又はＲ6及びＲ7又はＲ14及びＲ15の２個の隣接基が、合体して炭素原子数４〜１２の飽和又は不飽和の環式基を形成し、
Ｒ19が、
0004245667.tif 000009
を表し、
Ｍがチタン、ジルコニウム又はハフニウムを表し、そして
Ｘが塩素、Ｃ1〜Ｃ4アルキル又はフェニルを表す場合の化合物である。
特に好適な錯体の例としては、
ジメチルシランジイルビス（シクロペンタジエニル）ジルコニウムジクロリド、
ジメチルシランジイルビス（インデニル）ジルコニウムジクロリド、
ジメチルシランジイルビス（テトラヒドロインデニル）ジルコニウムジクロリド、
エチレンビス（シクロペンタジエニル）ジルコニウムジクロリド、
エチレンビス（インデニル）ジルコニウムジクロリド、
エチレンビス（テトラヒドロインデニル）ジルコニウムジクロリド、
テトラメチルエチレン−９−フルオレニルシクロペンタジエニルジルコニウムジクロリド、
ジメチルシランジイルビス（３−ｔｅｒｔ−ブチル−５−メチルシクロペンタジエニル）ジルコニウムジクロリド、
ジメチルシランジイルビス（３−ｔｅｒｔ−ブチル−５−エチルシクロペンタジエニル）ジルコニウムジクロリド、
ジメチルシランジイルビス（２−メチルインデニル）ジルコニウムジクロリド、
ジメチルシランジイルビス（２−イソプロピルインデニル）ジルコニウムジクロリド、
ジメチルシランジイルビス（２−ｔｅｒｔ−ブチルインデニル）ジルコニウムジクロリド、
ジエチルシランジイルビス（２−メチルインデニル）ジルコニウムジブロミド、
ジメチルシランジイルビス（３−メチル−５−メチルシクロペンタジエニル）ジルコニウムジクロリド、
ジメチルシランジイルビス（３−エチル−５−イソプロピルシクロペンタジエニル）ジルコニウムジクロリド、
ジメチルシランジイルビス（２−エチルインデニル）ジルコニウムジクロリド、
ジメチルシランジイルビス（２−メチルベンゾインデニル）ジルコニウムジクロリド、
ジメチルシランジイルビス（２−エチルベンゾインデニル）ジルコニウムジクロリド、
メチルフェニルシランジイルビス（２−エチルベンゾインデニル）ジルコニウムジクロリド、
メチルフェニルシランジイルビス（２−メチルベンゾインデニル）ジルコニウムジクロリド、
ジフェニルシランジイルビス（２−メチルベンゾインデニル）ジルコニウムジクロリド、
ジフェニルシランジイルビス（２−エチルベンゾインデニル）ジルコニウムジクロリド、及び
ジフェニルシランジイルビス（２−メチルインデニル）ハフニウムジクロリド及び更に対応するジメチルジルコニウム化合物、
を挙げることができる。
さらに、特に好ましい例としては：
ジメチルシランジイルビス（２−メチル−４−フェニルインデニル）ジルコニウムジクロリド
ジメチルシランジイルビス（２−メチル−４−ナフチルインデニル）ジルコニウムジクロリド
ジメチルシランジイルビス（２−メチル−４−イソプロピルインデニル）ジルコニウムジクロリド、及び
ジメチルシランジイルビス（２−メチル−４，６−ジイソプロピルインデニル）ジルコニウムジクロリド、及び更に対応するジメチルジルコニウム化合物、
を挙げることができる。
式IIIdで表される化合物の中で、特に好ましくは、
Ｍが、チタン又はジルコニウムを表し、
Ｘが、塩素、Ｃ1〜Ｃ4アルキル又はフェニルを表し、
上記Ｒ19が、
0004245667.tif 000010
を表し、
Ａが、−Ｏ−、−Ｓ−、
0004245667.tif 000011
を表し、
Ｒ5〜Ｒ7及びＲ9が水素、Ｃ1〜Ｃ10アルキル、Ｃ3〜Ｃ10シクロアルキル、Ｃ6〜Ｃ15アリール又はＳｉ（Ｒ12）3を表すか、或いは隣接する２個の基が合体して、炭素原子数４〜１２の環式基を形成する場合の化合物である。
このような錯体の合成は、それ自体公知の方法で行うことができるが、好ましくは、適宜置換された環式炭化水素アニオンをチタン、ジルコニウム、ハフニウム、バナジウム、ニオブ又はタンタルのハロゲン化物と反応させることにより行うことができる。
対応する製造法の例は、特にJournal of Organometallic Chemistry，369（1989），359-370頁に記載されている。
種々のメタロセン錯体の混合物を使用することもできる。
成分Ｃ）として、本発明の触媒組成物は、オリゴマー性の酸化アルミニウム化合物を含む。好適な酸化アルミニウムとしては、式IV又はＶで表される直鎖又は環式のアルミノキサン化合物である。
0004245667.tif 000012
［但し、Ｒ25がＣ1〜Ｃ4アルキル、好ましくはメチル又はエチルを表し、ｍが５〜３０、好ましくは１０〜２５の整数を表す。］
これらのオリゴマー性アルミノキサン化合物の製造は、通常トリアルキルアルミニウム溶液を水を反応させることにより行われ、例えばＥＰ−Ａ２８４７０８及びＵＳ−Ａ４７９４０９６に記載されている。
このようにして得られるオリゴマー性アルミノキサン化合物は、一般に、種々の長さの直鎖及び環式分子の両方の混合物の形で存在する。このためｍは平均値と見なされるべきである。アルミノキサン化合物は、他の金属アルキル、好ましくはアルキルアルミニウムとの混合物で存在することもできる。
メタロセン錯体（成分Ｂ）及びオリゴマー性酸化アルミニウム化合物（成分Ｃ）は溶液で使用されることが好ましく、特に炭素原子数６〜２０の芳香族炭化水素、特にキシレン及びトルエンの溶液が好ましい。
さらにまた、成分Ｃ）として、式IV及びＶのアルミノキサン化合物の代わりに、ＵＳ−Ａ５３９１７９３に記載のアリールオキシアルミノキサン、ＵＳ−Ａ５３７１２６０に記載のアミノアルミノキサン、ＥＰ−Ａ６３３２６４に記載のアミノアルミノキサン塩酸塩、ＥＰ−Ａ６２１２７９に記載のシロキシアルミノキサン、又はこれらの混合物を使用することもできる。
メタロセン錯体Ｂ）とオリゴマー性の酸化アルミニウム化合物Ｃ）を、オリゴマー性の酸化アルミニウム化合物Ｃ）からのアルミニウムの、メタロセン錯体Ｂ）からの遷移金属に対する原子比が、１０：１〜１０6：１の範囲、特に１０：１〜１０4：１の範囲にあるように、使用することが有利であることを見出した。
さらに、本発明の触媒組成物は、成分Ｄとして、式Ｉで表されるホウ素化合物を少なくとも１種、式IIで表される環式ホウ素化合物、又は化合物Ｉ及びIIの混合物を含んでいる。
式Ｉ：
0004245667.tif 000013
式II：
0004245667.tif 000014
上記式Ｉ及びIIにおいて、
Ｒ1〜Ｒ4が、それぞれ置換基として、例えば１〜３個のハロゲン原子（特にフッ素及び塩素）、Ｃ6〜Ｃ15アリール（好ましくはフェニル）及び／又はＣ1〜Ｃ10アルコキシ、好ましくはＣ1〜Ｃ4アルコキシを有していても良い、分岐又は好ましくは直鎖のＣ1〜Ｃ20アルキル（特に、メチル又はエチル）、
置換基として、例えば１〜３個のハロゲン原子（特にフッ素及び塩素）、分岐又は好ましくは直鎖のＣ1〜Ｃ10アルキル（好ましくはＣ1〜Ｃ4アルキル）及び／又は分岐又は好ましくは直鎖のアルコキシ（炭素原子数１〜１０が好ましく、特に炭素原子数１〜４）を有していても良いＣ4〜Ｃ7シクロアルキル（好ましくはＣ5〜Ｃ6シクロアルキル）、
置換基として、例えば１〜３個のハロゲン原子（特にフッ素及び塩素）、分岐又は好ましくは直鎖のＣ1〜Ｃ10アルキル（好ましくはＣ1〜Ｃ4アルキル）、及び／又はＣ6〜Ｃ15アリール（好ましくはフェニル）を有していても良い、分岐又は好ましくは直鎖のアルコキシ又はアルキルスルフィド（炭素原子数１〜１０が好ましく、特に炭素原子数１〜４）、
例えば１〜５個のハロゲン原子（特にフッ素及び塩素）、分岐又は好ましくは直鎖のＣ1〜Ｃ10アルキル（好ましくはＣ1〜Ｃ4アルキル）、置換基として例えば１〜５個のハロゲン原子（特にフッ素及び塩素）を有しても良い分岐又は好ましくは直鎖のＣ1〜Ｃ10アルキル（好ましくはＣ1〜Ｃ4アルキル）、置換基として例えば１〜３個の２重結合を有する分岐又は好ましくは直鎖のＣ1〜Ｃ10アルキル（好ましくはＣ1〜Ｃ4アルキル）、アミノ、置換基として１個又は２個の分岐又は好ましくは直鎖のＣ1〜Ｃ10アルキル（好ましくはＣ1〜Ｃ4アルキル）を有するアミノ、ニトロ、ホルミル、アセトアミド及び／又は分岐若しくは好ましくは直鎖のアルコキシ基（炭素原子数１〜１０が好ましく、特に炭素原子数１〜４）、を有していても良いＣ6〜Ｃ15アリール（好ましくはフェニル）、又は
１個〜３個の酸素、硫黄及び／又は窒素原子を環に有する飽和若しくは不飽和のＣ3〜Ｃ15複素環、好ましくはフラン、チオフェン、ピリジン、ピリミジン又はピラジンであって、且つ例えば１〜５個のハロゲン原子（特にフッ素及び塩素）、Ｃ6〜Ｃ15アリール（好ましくはフェニル）、さらに１個〜３個の酸素、硫黄及び／又は窒素原子で置換されていても良い環に有し及び／又は置換基として分岐又は好ましくは直鎖のＣ1〜Ｃ10アルキル（好ましくはＣ1〜Ｃ4アルキル）を有するＣ3〜Ｃ15複素環基を有していても良く、各場合の２個のアルキル又はアリールの置換基がこれらに連結する原子と共に炭素原子数４〜１５の飽和又は不飽和環を形成しても良い上記飽和若しくは不飽和のＣ3〜Ｃ15複素環基、を表し、
さらにまた、上記に定義されたＲ1〜Ｒ4が、付加的に１個〜３個の別のＢ（ＯＲ’）（ＯＲ”）基（Ｒ1〜Ｒ4がフェニル又はビフェニルであることが好ましく、或いはＲ1〜Ｒ4が芳香族環を含む場合、これはメタロセン系（例、フェロセン系）の一部であり、
上記Ｒ’及びＲ”が、同一又は異なってもよく、それぞれ水素又は分岐又は好ましくは直鎖のＣ1〜Ｃ10アルキル（好ましくはＣ1〜Ｃ4アルキル）を表す。
各場合、無置換の化合物が好ましく、Ｒ1〜Ｒ4は、直鎖の無置換のＣ1〜Ｃ4アルキル又はＣ6〜Ｃ15アリールであることが、特に好ましい。
式Ｉのホウ素化合物の中では、メチルボロン酸（metylboronic acid）、エチルボロン酸及びベンゼンボロン酸が特に好ましい。しかしながら、遊離酸の代わりに、炭素原子数１〜１０、特に炭素原子数１〜４のアルキルエステルを使用することもできる。
式IIの環式ホウ素化合物の中で、特に有用であることが分かった化合物は、３個の基Ｒ2、Ｒ3、Ｒ4が同一の意味を有するもので、特にトリメチルボロキサン（trimethylboroxane）、トリエチルボロキサン及びトリフェニルボロキサンが好ましい。
式IIの環式ホウ素化合物の製造は、当該技術者には公知であり、例えばＵＳ−Ａ５００１２４４に公知のように、酸化ホウ素とトリアルキルボランと反応させることにより実施することができる。
式Ｉ及び／又はIIで表される種々のボロン化合物の混合物を、同様に使用することができる。
ホウ素化合物Ｄ）のホウ素の、オリゴマー性の酸化アルミニウム化合物Ｃ）からのアルミニウムに対する原子比が、１０-4：１〜１：１の範囲、好ましくは１０-2：１〜１：１の範囲、特に０．０５：１〜０．２：１の範囲にある。
本発明の触媒組成物は、所望により、さらに、付加成分Ｅ）として式VIの金属化合物を含むものである。
Ｍ2（Ｒ26２６）r（Ｒ27）s（Ｒ28）t      VI
［但し、Ｍ2がアルカリ金属、アルカリ土類金属又は周期表の第III主族の元素、即ちホウ素、アルミニウム、ガリウム、インジウム又はタリウムであり、
Ｒ26が、水素、Ｃ1〜Ｃ10アルキル、Ｃ6〜Ｃ15アリール、アルキルアリール、アリールアルキル（それぞれアルキル基の炭素原子数が１〜１０であり、アリール基の炭素原子数が６〜２０である）を表し、
Ｒ27及びＲ28が、水素、ハロゲン、Ｃ1〜Ｃ10アルキル、Ｃ6〜Ｃ15アリール、アルキルアリール、アリールアルキル又はアルコキシ（それぞれアルキル基の炭素原子数が１〜１０であり、アリール基の炭素原子数が６〜２０である）を表し、
ｒが１〜３の整数を表し、そして
ｓ及びｔが０〜２の整数を表し、且つ合計（ｒ＋ｓ＋ｔ）がＭ2の原子価である。］
式IVの金属化合物の中で、Ｍ2がリチウム、マグネシウム又はアルミニウムであり、
Ｒ26〜Ｒ28がＣ1〜Ｃ10アルキルを表すものが好ましい。
式IVの金属化合物の特に好ましい例としては、ｎ−ブチルリチウム、ｎ−ブチル−ｎ−オクチルマグネシウム、ｎ−ブチル−ｎ−ヘプチルマグネシウム、トリ−ｎ−ヘキシルアルミニウム、トリイソブチルアルミニウム、トリエチルアルミニウム及びトリメチルアルミニウムを挙げることができる。
成分Ｅ）を使用する場合、触媒組成物中に、８００：１〜１：１の量、特に５００：１〜５０：１の量（VIからのＭ2の、IIIの遷移金属Ｍに対するモル比）の範囲で存在することが好ましい。
成分Ａ）、Ｂ）、Ｃ）、Ｄ）及び、所望によりＥ）が、本発明の触媒組成物として一緒に使用される。通常、触媒固体は、まず成分Ａ）、Ｂ）、Ｃ）及びＤ）から製造され、そして使用される成分Ｅ）のみが重合中に添加される。本発明の触媒組成物の４個の構成成分Ａ）、Ｂ）、Ｃ）及びＤ）は触媒合成において一緒にする順序は、任意である。これらの成分は、個々に、又は混合物として加えることができる。好ましい触媒合成においては、化合物Ａ）、Ｂ）及びＣ）をまず一緒にし、その後Ｄ）が加えられる。即ち、ホウ素化合物Ｄ）は、既に担体（Ａ）上に施され、酸化アルミニウム化合物（Ｃ）で活性化されたメタロセン錯体Ｂ）に加えられる。
本発明の触媒組成物は、Ｃ2〜Ｃ12アルカ−１−エンを重合又は共重合させるために使用される。Ｃ2〜Ｃ12アルカ−１−エンの好ましい例としては、エチレン、プロピレン、１−ブテン、１−ペンテン、４−メチルペンタ−１−エン、１−ヘキセン、１−ヘプテン又は１−オクテン、さらにビニル芳香族モノマー、例えばスチレン、ｐ−メチルスチレン又は２，４−ジメチルスチレン、又はこれらの阿混合物を挙げることができる。エチレン又はプロピレンの、重合体又は共重合体が特に好ましく、この場合エチレン又はプロピレンの割合が少なくとも５０モル％であることが好ましい。エチレンの共重合体は、他のモノマーとして、プロピレン、１−ブテン、１−ヘキセン又は１−オクテン、或いはこれらの混合物を含むものである。特に好ましいプロピレン共重合体は、他のモノマーとしてエチレン又は１−ブテン或いはこれらの混合物を含むものである。
本発明の触媒組成物は、５０〜１００モル％のエチレン及び０〜５０モル％（特に０〜３０モル％）のＣ3〜Ｃ12アルカ−１−エンを含むポリマーの製造に使用することが好ましい。
また、５０〜１００モル％のプロピレン、０〜５０モル％（特に０〜３０モル％）のエチレン及び０〜２０モル％（特に０〜１０モル％）のＣ4〜Ｃ12アルカ−１−エンを含むポリマーの製造に使用することが好ましい。
上記％の合計は１００モル％である。
重合は、オレフィン重合の慣用方法、例えば溶液法、懸濁法、攪拌気相法又は気相流動層法で、連続法またはバッチ法にて行うことができる。使用できる溶剤または懸濁媒体としては、イソブタン等の不活性炭化水素、そうでない場合はモノマーそれ自身を挙げることができる。特に好適なポリマーの製造方法は、懸濁法及び気相法である。
適当な反応器は、特に連続駆動攪拌容器、ループ反応器或いは流動層反応器であり、必要により連続的に接続した複数の反応器（反応器カスケード（reactorcascade））を用いることもできる。
本発明の触媒組成物を用いる重合は、−５０〜３００℃、好ましくは０〜１５０℃の範囲、そして０．５〜５０００バール、好ましくは１〜８０バールの圧力下で行われる。本発明の重合法では、各反応混合物の滞留時間を、０．５〜５時間、特に０．７〜３．５時間に設定することが有利である。重合において、帯電防止剤、モル質量調整剤、例えば水素も使用することができる。
本発明の触媒組成物は、高い生産性を示し、重合中の反応器に付着物も塊の発生ももたらさない。さらにこの方法で得られたポリマーは、優れたモルホロジーを示す。
得られるＣ2〜Ｃ12アルカ−１−エンの（単独）重合体又は共重合体は、低いアルミニウム及び塩素含有量を示す。これらは、また特に繊維、フィルム及び成形体の製造に好適である。
［実施例］
全ての触媒合成は、空気及び水分を除去して、不活性ガス雰囲気下に行われた。ηの決定は、ＩＳＯ１６２８−３に従い行われた。
密度はＤＩＮ−ＩＳＯ−１１８３に従い決定した。
触媒合成（実施例１〜５及び比較例Ａ）
［実施例１（比較例）］
５００ｍｌの４ッ口フラスコを、２１３．３ｍｌのＭＡＯ（１．５３Ｍヘプタン溶液、Witco社製）で満たした。３．４１ｇのトリフェニルボロキサンの添加後、混合物を３０分間攪拌した。次いで、０．３３ｇのビス（ｎ−ブチルシクロペンタジエニル）ジルコニウムジクロリドを加え、そして反応溶液を１５分間攪拌した。３２．４ｇのシリカゲル（ＥＳ７０Ｘ、Crosfield社製）を加えた。触媒懸濁液は、３０分間攪拌され、ろ過された。残渣を２５０ｍｌのヘプタンで２回洗浄し、減圧下に乾燥した。収率：４８．８ｇ。
［実施例２（比較例）］
５００ｍｌの４ッ口フラスコを、２２６．５ｍｌのＭＡＯ（１．５３Ｍヘプタン溶液、Witco社製）及び０．３５のビス（ｎ−ブチルシクロペンタジエニル）ジルコニウムジクロリドで満たし、そして混合物を１５分間攪拌した。３．６１ｇのトリフェニルボロキサンを添加した後、反応混合物を３０分間攪拌した。３４．７ｇのシリカゲル（ＥＳ７０Ｘ、Crosfield社製）を次いで加えた。触媒懸濁液は、３０分間攪拌され、ろ過された。残渣を２５０ｍｌのヘプタンで２回洗浄し、減圧下に乾燥した。収率：４９．４ｇ。
［実施例３］
５００ｍｌの４ッ口フラスコを、１９４．４ｍｌのＭＡＯ（１．５３Ｍヘプタン溶液、Witco社製）及び０．３０のビス（ｎ−ブチルシクロペンタジエニル）ジルコニウムジクロリドで満たし、そして混合物を１５分間攪拌した。次いで、２９．６ｇのシリカゲル（ＥＳ７０Ｘ、Crosfield社製）を加え、反応混合物を３０分間攪拌した。３．１ｇのトリフェニルボロキサンを添加した。触媒懸濁液は、３０分間攪拌され、ろ過された。残渣を２５０ｍｌのヘプタンで２回洗浄し、減圧下に乾燥した。収率：４０．４ｇ。
［実施例４］
５００ｍｌの４ッ口フラスコを、２２２．１ｍｌのＭＡＯ（１．５３Ｍヘプタン溶液、Witco社製）及び０．３４のビス（ｎ−ブチルシクロペンタジエニル）ジルコニウムジクロリドで満たし、そして混合物を１５分間攪拌した。次いで、２６．３ｇのシリカゲル（ＥＳ７０Ｘ、Crosfield社製）を加え、反応混合物を３０分間攪拌した。１．５８ｍｌ（１．４２ｇ）のトリメチルボロキサンを添加した。触媒懸濁液は、３０分間攪拌され、ろ過された。残渣を２５０ｍｌのヘプタンで２回洗浄し、減圧下に乾燥した。収率：３２．５ｇ。
［実施例５］
５００ｍｌの４ッ口フラスコを、１７２．５ｍｌのＭＡＯ（１．５３Ｍヘプタン溶液、Witco社製）及び０．２７のビス（ｎ−ブチルシクロペンタジエニル）ジルコニウムジクロリドで満たし、そして混合物を１５分間攪拌した。次いで、３４．０ｇのシリカゲル（ＥＳ７０Ｘ、Crosfield社製）を加え、反応混合物を３０分間攪拌した。３．２ｇのベンゼンボロン酸を添加した。触媒懸濁液は、３０分間攪拌され、ろ過された。残渣を２５０ｍｌのヘプタンで２回洗浄し、減圧下に乾燥した。収率：４３．２ｇ。
［比較例Ａ］
触媒をホウ素化合物Ｄ）を使用せずに製造した。このために、５００ｍｌの４ッ口フラスコを、１２９．４ｍｌのＭＡＯ（１．５３Ｍヘプタン溶液、Witco社製）及び０．２０のビス（ｎ−ブチルシクロペンタジエニル）ジルコニウムジクロリドで満たし、そして混合物を１５分間攪拌した。次いで、２５．５ｇのシリカゲル（ＥＳ７０Ｘ、Crosfield社製）を加えた。触媒懸濁液は、３０分間攪拌され、ろ過された。残渣を２５０ｍｌのヘプタンで２回洗浄し、減圧下に乾燥した。収率：３０．１ｇ。
重合（実施例６〜１２及び比較例Ｂ及びＣ）
［実施例６〜１２］
攪拌機付き１０Ｌスチール・オートクレーブを注意深く窒素で置換し、７０℃の重合温度まで加熱した後、オートクレーブを４．５Ｌのイソブタン、８０ｍｇのｎ−ブチルリチウム及び、共重合の場合は４００ｍｌのブテンで満たした。その後、実施例１〜５で製造された担持触媒について、下記の表に示した量を０．５Ｌのイソブタンで流し込み、オートクレーブをエチレンで加圧し、合計圧力３８バールにした。オートクレーブの圧力を、エチレンをさらに計量導入することにより保持した。９０分後、重合をオートクレーブを脱気することにより停止した。各場合、下記の表に示されたポリマーの量が、易流動性粉末の形で得られた。分析データを同様に下記表に示す。
［比較例Ｂ及びＣ］
重合を実施例６〜１２と類似の方法で行った。しかし、比較例Ａで製造した担持触媒を使用した。使用した触媒量及び分析データ同様に下記表に示す。
0004245667.tif 000015
表から、比較例Ａで合成された触媒を用いた比較例Ｂ及びＣにおけるより、顕著に高い生産性が、本発明に従い製造された実施例１〜５の触媒を用いた本発明に従う実施例６〜１２で達成されている。特に、良好な生産性が、実施例８〜１２で達成され、この場合触媒合成において、ホウ素化合物Ｄ）を、既に担体（Ａ）に施され、且つ酸化アルミニウム化合物Ｃ）で活性化されたメタロセン錯体Ｂ）に添加されている（実施例３〜５のように）。
表はまた、本発明のホウ素化合物Ｄ）の使用により、形成されるポリマーのモル質量がほんの僅か減少するか、少しも減少することが無いことを示している。（ηは減少することが無いか、ほんの僅か減少している）。